УЛУЧШЕННЫЙ СПОСОБ ПОЛУЧЕНИЯ ТЕЛА ЦЕМЕНТНОГО РАСТВОРА И УСТАНОВКА ДЛЯ ЕГО ОСУЩЕСТВЛЕНИЯ

1. Улучшенный способ получения тела (2) цементного раствора, формованного из цементного раствора и, в частности, предназначенного для формования тел с металлической арматурой или без нее, отличающийся тем, что в вертикальную месильную машину, содержащую привод в ее плоском днище, вводят количество воды, соответствующее количеству, содержащему 29-32 мас.% цементной массы, и вводят добавки и красители, после чего вводят следующие элементы: количество заполнителя, имеющего скругленную поверхность, причем распределение по размеру зерен составляет от 0,1 до 1 мм, и содержание диоксида кремния 99,5%, и количество цемента, имеющего частицы порядка 5 мкм, составляет 27-37% от общего количества сухого заполнителя и цементной массы, после чего продолжают операцию смешивания до получения полностью гомогенной массы с полной гидратацией цемента и выливают указанную массу в форму и выдерживают в ней для затвердевания, причем поверхность указанной массы находится в контакте с крышкой, которая определяет капсулирование формы.
2. Способ по п.1, отличающийся тем, что смешивание компонентов раствора осуществляют в невращающемся вертикальном цилиндрическом корпусе (20) при перемешивании компонентов в стационарной точке в пространстве его днища (21) без прерывания процесса перемешивания на циркулирующей гетерогенной смеси компонентов до получения гомогенной смеси и полной гидратации частиц цемента.
3. Способ по п.1, отличающийся тем, что смешивание компонентов раствора осуществляют во вращающемся вертикальном цилиндрическом корпусе при перемешивании компонентов в стационарной точке в пространстве и последовательно без прерывания процесса перемешивания на циркулирующей гетерогенной смеси компонентов, которая перемещается в соответствии с замкнутым путем, который неизбежно проходит через стационарную точку перемешивания, до получения гомогенной массы и полной гидратации частиц цемента.
4
4
3
2
2
4. Способ по любому из п.п.1-3, отличающийся тем, что полная гидратация цемента обеспечивает увеличение образования связующего для наполнителя, известного как эттрингит, который химически выполнен из трикальцийсульфоалюмината формулы CaSO(AlO)·(30-32)HO.
5. Способ по п.1, отличающийся тем, что отверждение раствора, капсулированного в формующей форме, выполняют с помощью подвода тепла из группы, содержащей внешнее нагревание, такого как нагревание, обеспечиваемое горячим воздухом в устройствах из группы, содержащей термошкафы и туннельные печи, и высокочастотное внутреннее нагревание, которые рассматриваются отдельно или в технически возможных их комбинациях.
6. Способ по п.1, отличающийся тем, что отверждение материала осуществляют в условиях температуры от 25 до 35°C и влажности порядка 94%.
7. Способ по п.1, отличающийся тем, что микрочастицы порядка 1 мкм и коллоидные материалы вводят в возможные зазоры, образованные между частицами заполнителя, связующего эттрингита и частицами цемента, и наночастицы вводят в зазоры, образованные между частицами заполнителя, частицами цемента связующим эттрингитом и указанными микрочастицами и коллоидными материалами.
8. Способ по п.7, отличающийся тем, что часть наночастиц, используемых в способе, образуется наночастицами с трибологическими свойствами, причем располагаются в форме и/или в капсулирующих и калибрующих крышках, причем наночастицы оказывают свое воздействие на физическое формование и операцию высвобождения формы, тогда как другая часть образуется частицами, воздействующими на физико-химическое развитие отверждения раствора, обеспечивая конечный продукт с рядом свойств, определяемых типом используемых наночастиц.
9. Способ по п.1, отличающийся тем, что смешивание красителей и добавок в воде на первой стадии и смешивание твердых компонентов раствора с первыми на второй стадии сразу после первой стадии осуществляют в условиях высокочастотной вибрации, осуществляемой с использованием устройств из группы, содержащей механические устройства, электрические устройства, электронные устройства, электромагнитные устройства и гидравлические устройства, рассматриваемые либо отдельно, либо в их технически возможных комбинациях.
10. Способ по п.1, отличающийся тем, что смешивание красителей и добавок в воде на первой стадии и смешивание твердых компонентов раствора с первыми на второй стадии сразу после первой стадии осуществляют в условиях высокого вакуума, образованного с использованием устройств из группы, содержащей механические устройства, электрические устройства, электронные устройства, электромагнитные устройства и гидравлические устройства, рассматриваемые либо отдельно, либо в их технически возможных комбинациях.
11. Установка для осуществления способа по п.1, предназначенная для смешивания продуктов, используемых в указанном способе для получения тела цементного раствора, и операции его формования, отличающаяся тем, что она содержит месильную машину, имеющую вертикальный цилиндрический корпус (20) и горизонтальное плоское днище (21), которое может иметь или может не иметь вращательное движение, и которая выполнена с выпускным окном (22), расположенным в одной плоскости с указанным днищем (21), и которая имеет, по существу, герметичный объем, причем вертикальный цилиндрический корпус (20) снабжен, по меньшей мере, одним валом (23) эксцентрической мешалки и отражателем (24), который направляет массу к выпускному окну (22), расположенному в центре вертикального цилиндрического корпуса (20), при соскабливании внутренней стенки (20А) вертикального цилиндрического корпуса (20), причем выпускное окно (22) расположено в пространстве выше распределительного бункера (39) для распределения массы по поверхности принимающей формы (44) для получения указанной массы, причем бункер (39) и узел формы (44) выполнены с возможностью относительного поступательного перемещения по отношению к выпускному окну (22) для распределения массы по указанной форме (44) в соответствии с однородной толщиной.
12. Установка по п.11, отличающаяся тем, что вертикальный цилиндрический корпус (20) снабжен устройством, которое обеспечивает придание вертикальному цилиндрическому корпусу (20) состояния из группы, содержащей неподвижность или вращение вокруг его оси вращения.
13. Установка по п.11, отличающаяся тем, что вертикальный цилиндрический корпус (20) независимо снабжен головной частью (25), имеющей на своем основании разгрузочные окна трубопровода (26) воды и добавок, трубопровода (27) цемента и трубопровода (28) заполнителя, поступающих от соответствующих дозирующих устройств, окно введения пигмента, освещающее устройство и основания для консольного вращающегося крепления вала (23) главной мешалки и возможного вала (23А) вспомогательной мешалки, а также вращающееся и трансмиссионное устройство между ними, и наружный двигатель (35), который генерирует вращение валов (23 и 23А) обеих мешалок.
14. Установка по п.13, отличающаяся тем, что головная часть (25), независимо установленная на верхнем открытом основании вертикального цилиндрического корпуса (20) месильной машины, имеет верхнюю герметизирующую крышку (36), которая имеет доступную часть (37) в одной точке ее периферии для доступа внутрь указанной головной части (25).
15. Установка по п.11, отличающаяся тем, что вертикальный цилиндрический корпус (20) установлен на возвышающемся основании (38) и расположен на коротком расстоянии выше ребристого бункера (39) с угловым поперечным сечением, которое имеет двухгранную часть, открытую для выгрузки массы цементного раствора.
16. Установка по п.15, отличающаяся тем, что отверстие ребристого бункера (39) расположено в плоскости, параллельной принимающей поверхности указанной принимающей формы (44) для получения массы цементного раствора.
17. Установка по п.16, отличающаяся тем, что принимающая форма (44) для получения массы цементного раствора перемещается горизонтально и параллельно по отношению к отверстию ребристого бункера (39), так что последнее не превышает пределы контура формы (44).
18. Установка по п.16, отличающаяся тем, что возвышающееся основание (38) вертикального цилиндрического корпуса (20) снабжено устройством для вращения вертикального цилиндрического корпуса (20).
19. Установка по п.14, отличающаяся тем, что, если вертикальный цилиндрический корпус (20) является фиксированным, головная часть (25), расположенная на нем, имеет дополнительное устройство на верхнем краю открытого основания вертикального цилиндрического корпуса (20) для установления герметичного уплотнения, которое обеспечивает уровень вакуума внутри вертикального цилиндрического корпуса (20).
20. Установка по п.13, отличающаяся тем, что как на валу (23) главной мешалки, так и на валу (23А) вспомогательной мешалки установлены диски (41) и/или перемешивающие лопасти (42), причем диски (41) расположены в нижнем положении на уровне днища (21) вертикального цилиндрического корпуса (20) и перемешивающие лопасти (42) расположены на различных высотах.
21. Установка по п.13, отличающаяся тем, что наружный двигатель (35), генерирующий вращение валов (23, 23А) мешалок, регулируется приводом (43) переменной частоты.